(57)【要約】  アンテナ性能を維持したまま無線通信性能を低下させず、かつ低ソリ性、寸法精度等に優れるとともに量産性に優れた電子機器筐体を提供することを課題とする。  繊維強化部材（ａ）および繊維強化部材（ｂ）から構成される電子機器筐体であって、繊維強化部材（ａ）は、樹脂（ａ１）及び繊維（ａ２）を含み、繊維（ａ２）は不連続な繊維であり、  繊維強化部材（ｂ）は、樹脂（ｂ１）及び繊維（ｂ２）を含み、繊維（ｂ２）は連続繊維であり、筐体の天面側の投影面積を１００％とした際に、繊維強化部材（ａ）の投影面積が６０％以上を占め、下記（ｉ）及び／または（ｉｉ）を満たす電子機器筐体。  （ｉ）樹脂（ａ１）は融点が２６５℃を超える熱可塑性樹脂である。  （ｉｉ）樹脂（ａ１）は吸水率が０．４％以下の熱可塑性樹脂である。【選択図】なし【特許請求の範囲】
【請求項１】
繊維強化部材（ａ）および繊維強化部材（ｂ）から構成される電子機器筐体であって、
繊維強化部材（ａ）は、樹脂（ａ１）及び繊維（ａ２）を含み、繊維（ａ２）は不連続な繊維であり、
繊維強化部材（ｂ）は、樹脂（ｂ１）及び繊維（ｂ２）を含み、繊維（ｂ２）は連続繊維であり、
筐体の天面側の投影面積を１００％とした際に、繊維強化部材（ａ）の投影面積が６０％以上を占め、
下記（ｉ）及び／または（ｉｉ）を満たす電子機器筐体。
（ｉ）樹脂（ａ１）は融点が２６５℃を超える熱可塑性樹脂である。
（ｉｉ）樹脂（ａ１）は吸水率が０．４％以下の熱可塑性樹脂である。
【請求項２】
繊維（ａ２）の質量平均繊維長Ｌｗが０．４ｍｍ以上であり、前記質量平均繊維長Ｌｗと繊維（ａ２）の数平均繊維長Ｌｎとの比Ｌｗ／Ｌｎが１．３〜２．０である、請求項１に記載の電子機器筐体。
【請求項３】
繊維（ａ２）が炭素繊維である、請求項１または２に記載の電子機器筐体。
【請求項４】
前記樹脂（ａ１）が、ポリフェニレンスルフィド樹脂、又は、ポリカーボネート樹脂である、請求項１〜３のいずれかに記載の電子機器筐体。
【請求項５】
樹脂（ｂ１）は熱硬化性樹脂である、請求項１〜４のいずれかに記載の電子機器筐体。
【請求項６】
繊維（ｂ２）が非導電性繊維である、請求項１〜５のいずれかに記載の電子機器筐体。
【請求項７】
繊維強化部材（ａ）と繊維強化部材（ｂ）の接合面に他の層を介することなく、繊維強化部材（ａ）と繊維強化部材（ｂ）が直接接合されている、請求項１〜６のいずれかに記載の電子機器筐体。
【請求項８】
フレーム、ボス、リブ、ヒンジ、及びランナーからなる群より選ばれる少なくとも１つの形状部が、繊維強化部材（ａ）で形成されている、請求項１〜７のいずれかに記載の電子機器筐体。
【請求項９】
請求項１〜８のいずれかに記載の電子機器筐体の製造方法であって、
繊維強化部材（ｂ）を１００℃以上に温度調節された金型内にインサートする第１の工程、及び、熱可塑性樹脂（ａ１）と繊維（ａ２）を含む樹脂組成物を、前記金型にインサートされた繊維強化部材（ｂ）に対して射出することで繊維強化部材（ａ）を形成し、さらに、繊維強化部材（ａ）と繊維強化部材（ｂ）とを一体化する第２の工程を含む、電子機器筐体の製造方法。
【発明の詳細な説明】
【技術分野】
【０００１】
本発明は、繊維強化部材（ａ）および繊維強化部材（ｂ）から構成される電子機器筐体であり、アンテナ性能を維持したまま無線通信性能を低下させず、かつ低ソリ性、寸法精度等に優れるとともに量産性に優れた電子機器筐体を提供する。
【背景技術】
【０００２】
繊維強化複合材料は力学特性、軽量性に優れた材料であり、航空機や自動車などの部材をはじめとして広く用いられている。近年では薄肉・軽量・剛性が要望される電気・電子機器、オフィスオートメーション機器、家電機器、医療機器等の比較的小型で複雑形状の部品に、繊維強化複合材料が用いられるようになってきている。その中で機器を構成する部品、特に筐体には電気電子機器の高性能化が進むにつれ、誤作動防止のために電波シールド性に加え、軽量化のために高強度・高剛性化を達成しつつ、かつ薄肉化が要求されている。さらに現在では、無線通信機能を内蔵した製品が普及しており、電波シールド性を有しつつも無線通信性能も有する成形品が求められている。【０００３】
これらに加えて、電子デバイスの高集積化に伴う発熱量の増加と筐体の薄肉化から電子機器筐体には耐熱性の向上も求められている。また製造時や日常の使用時において、季節や環境においては多湿環境下により、吸湿による寸法精度の影響が生じており、改良が求められている。【０００４】
特許文献１には樹脂シートと繊維強化樹脂シートを併用して、電波透過部と電磁破遮蔽部を併せ持つ繊維強化プラスチック成形品の製造方法が開示されている。特許文献２には炭素繊維を補強材とするＦＲＰからなる第１層と樹脂、もしくは補強用短繊維を含む樹脂からなる第２層との層状構造を特徴とする電気・電子機器用筐体が開示されている。
【先行技術文献】
【特許文献】
【０００５】
【特許文献１】特開２０１４−１４８１１１号公報
【特許文献２】特開平９−４６０８２号公報
【発明の概要】
【発明が解決しようとする課題】
【０００６】
しかし前述の特許文献１に記載の発明では、樹脂シートと繊維強化樹脂シートを複雑に積層する必要があり、更なる量産性が求められている。また特許文献２で開示されている電子機器筐体は、あらかじめ成形したＦＲＰからなる第１層と補強用短繊維を含む樹脂からなる第２層を接着剤を用いて一体化した電気・電子機器筐体であり、軽量性および量産性について更なる改良が求められている。【０００７】
そこで本発明の目的は、アンテナ性能を維持したまま無線通信性能を低下させず、かつ低ソリ性、寸法精度、耐熱性及び／または吸湿時の寸法精度に優れるとともに、量産性に優れた電子機器筐体を提供することにある。
【課題を解決するための手段】
【０００８】
上述の課題を解決する本発明は、以下である。
（１）  繊維強化部材（ａ）および繊維強化部材（ｂ）から構成される電子機器筐体であって、
繊維強化部材（ａ）は、樹脂（ａ１）及び繊維（ａ２）を含み、繊維（ａ２）は不連続な繊維であり、
繊維強化部材（ｂ）は、樹脂（ｂ１）及び繊維（ｂ２）を含み、
繊維（ｂ２）は連続繊維であり、
筐体の天面側の投影面積を１００％とした際に、繊維強化部材（ａ）の投影面積が６０％以上を占め、
下記（ｉ）または（ｉｉ）の少なくともいずれかを満たす電子機器筐体。【０００９】
（ｉ）樹脂（ａ１）は融点が２６５℃を超える熱可塑性樹脂である。【００１０】
（ｉｉ）樹脂（ａ１）は吸水率が０．４％以下の熱可塑性樹脂である。
【発明の効果】
【００１１】
本発明によれば、アンテナ性能を維持したまま無線通信性能を低下させず、かつ低ソリ性、寸法精度、耐熱性及び／または吸湿時の寸法精度に優れるとともに、量産性に優れた電子機器筐体を得ることができる。
【図面の簡単な説明】
【００１２】
【図１】繊維強化部材（ｂ）の一例を示す模式図であり、（ｉ）は断面を、（ｉｉ）は矢印の方向から表面を、観察した模式図である。
【図２】繊維強化部材（ｂ）の別の一例を示す模式図であり、（ｉ）は断面を、（ｉｉ）は矢印の方向から表面を、観察した模式図である。
【図３】繊維強化部材（ｂ）の別の一例を示す模式図であり、（ｉ）は断面を、（ｉｉ）は矢印の方向から表面を、観察した模式図である。
【発明を実施するための形態】
【００１３】
以下に、本発明の好ましい実施の形態について説明する。
【００１４】
本発明に係る電子機器筐体は、繊維強化部材（ａ）および繊維強化部材（ｂ）から構成される電子機器筐体である。
【００１５】
本発明における繊維強化部材（ａ）は、樹脂（ａ１）及び繊維（ａ２）を含み、樹脂（ａ１）は、下記の（ｉ）及び／または（ｉｉ）を満たす。
【００１６】
まず、（ｉ）について詳しく説明する。本発明において（ｉ）を満たす樹脂（ａ１）は、融点が２６５℃を超える熱可塑性樹脂である。融点が２６５℃を超える熱可塑性樹脂としては、例えば、ポリエチレンナフタレート（ＰＥＮ）、液晶ポリエステル等のポリエステル、ポリカプロアミド／ポリヘキサメチレンテレフタルアミドコポリマー（ナイロン６／６Ｔ）、ポリヘキサメチレンアジパミド／ポリヘキサメチレンテレフタルアミドコポリマー（ナイロン６６／６Ｔ）、ポリヘキサメチレンアジパミド／ポリヘキサメチレンイソフタルアミドコポリマー（ナイロン６６／６Ｉ）、ポリヘキサメチレンアジパミド／ポリヘキサメチレンイソフタルアミド／カプロアミドコポリマー（ナイロン６６／６Ｉ／６）、ポリヘキサメチレンテレフタルアミド／ポリヘキサメチレンイソフタルアミドコポリマー（ナイロン６Ｔ／６Ｉ）、ポリヘキサメチレンテレフタルアミド／ポリドデカンアミドコポリマー（ナイロン６Ｔ／１２）、ポリヘキサメチレンアジパミド／ポリヘキサメチレンテレフタルアミド／ポリヘキサメチレンイソフタルアミドコポリマー（ナイロン６６／６Ｔ／６Ｉ）、ポリヘキサメチレンテレフタルアミド／ポリ−２−メチルペンタメチレンテレフタルアミドコポリマー（ナイロン６Ｔ／Ｍ５Ｔ）、ポリノナメチレンテレフタルアミド（ナイロン９Ｔ）などの高融点ポリアミド、ポリフェニレンスルフィド（ＰＰＳ）、ポリイミド（ＰＩ）、ポリアミドイミド（ＰＡＩ）、ポリエーテルケトン（ＰＥＫ）、ポリエーテルエーテルケトン（ＰＥＥＫ）、ポリエーテルケトンケトン（ＰＥＫＫ）、ポリアリレート（ＰＡＲ）、および、これらの少なくとも２種類をブレンドした樹脂などが挙げられる。なかでもポリエステル、高融点ポリアミド、ＰＰＳが耐熱性の観点から好ましく、特に好ましくはＰＰＳである。樹脂（ａ１）として融点が２６５℃を超える熱可塑性樹脂を用いることで、筐体を薄肉化しても電子デバイスの発熱による変形をうけにくい筐体の設計が可能となる。
【００１７】
本発明の言う融点とは、示差走査熱量計を用いて、不活性ガス雰囲気下、２０℃／分の昇温速度で昇温し、溶融状態としてから２０℃／分の降温速度で３０℃まで降温した後、２０℃／分の昇温速度で再昇温した際に現れる吸熱ピーク温度を指す。
【００１８】
次に、（ｉｉ）について詳しく説明する。本発明において（ｉｉ）を満たす樹脂（ａ１）は、吸水率が０．４％以下の熱可塑性樹脂である。樹脂（ａ１）の吸水率は、０．４％以下であれば小さいほど好ましく、より好ましくは０％以上０．２％以下、特に好ましくは０％以上０．１％以下である。
【００１９】
吸水率が０．４％以下の熱可塑性樹脂としては、例えば、ポリエチレン、ポリプロピレンなどのポリオレフィン樹脂、ポリエチレンテレフタレート、ポリブチレンテレフタレート、ポリエチレンナフタレート（ＰＥＮ）、ポリブチレンナフタレート（ＰＢＮ）、液晶ポリエステル等のポリエステル、ポリカーボネート、ポリフェニレンスルフィド（ＰＰＳ）、ポリアセタールまたはポリオキシメチレン、ポリイミド（ＰＩ）、ポリエーテルイミド、ポリアリレート、ポリスルフォン、ポリエーテルスルフォン、ポリケトン共重合体、ポリエーテルケトン（ＰＥＫ）、ポリエーテルエーテルケトン（ＰＥＥＫ）、ポリエーテルケトンケトン（ＰＥＫＫ）、ポリチオエーテルケトン、ポリテトラフルオロエチレン、ポリアリレート（ＰＡＲ）、および、これらの少なくとも２種類以上をブレンドした樹脂などが挙げられる。これらの中でも樹脂（ａ１）として好ましくは、ポリカーボネート、又は、ポリフェニレンスルフィドである。吸水率が０．４％以下の熱可塑性樹脂を用いることで筐体を薄肉化しても大気中の水分の吸湿による影響を抑制できる筐体の設計が可能となる。
【００２０】
本発明の言う吸水率とは、ＪＩＳ  Ｋ７２０９：２０００  Ａ法に従って測定した２３℃、２４時間の水中浸漬試験における吸水率である。
【００２１】
また繊維強化部材（ａ）は、本発明の効果を損なわない範囲で他の充填材や添加剤を含有してもよい。例えば、カルボジイミド化合物、イソシアネート系化合物、有機シラン系化合物、有機チタネート系化合物、有機ボラン系化合物、ビスフェノールＡ型エポキシ樹脂、ビスフェノールＦ型エポキシ樹脂、ビスフェノールＡＤ型エポキシ樹脂、ハロゲン化ビスフェノールＡ型エポキシ樹脂、ビスフェノールＳ型エポキシ樹脂、レゾルシノール型エポキシ樹脂、水添ビスフェノールＡ型エポキシ樹脂、脂肪族エポキシ樹脂、フェノールノボラック型エポキシ樹脂、クレゾールノボラック型エポキシ樹脂、ナフタレン型エポキシ樹脂、ビフェニル型エポキシ樹脂、ビフェニルアラルキル型エポキシ樹脂、ジシクロペンタジエン型エポキシ樹脂、ヘキサヒドロフタル酸グリシジルエステル、ダイマー酸ジグリシジルエーテル、３，４−エポキシ−６−メチルシクロヘキシルメチルカルボキシレート、３，４−エポキシシクロヘキシルメチルカルボキシレートなどのグリシジルエーテル型エポキシ樹脂、グリシジルエステル型エポキシ樹脂、脂環式エポキシ樹脂などのエポキシ化合物などのカップリング剤、ポリアルキレンオキサイドオリゴマ系化合物、チオエーテル系化合物、エステル系化合物、有機リン系化合物などの可塑剤、タルク、カオリン、有機リン化合物、ポリエーテルエーテルケトンなどの結晶核剤、モンタン酸ワックス類、ステアリン酸リチウム、ステアリン酸アルミ等の金属石鹸、エチレンジアミン・ステアリン酸・セバシン酸重宿合物、シリコーン系化合物、アミド系化合物などの離型剤、次亜リン酸塩などの着色防止剤、その他、滑剤、紫外線防止剤、着色剤、難燃剤、発泡剤、融点が２６５℃以下の熱可塑性樹脂、タルク、ワラステナイト、ゼオライト、セリサイト、マイカ、カオリン、クレー、パイロフィライト、ベントナイト、アスベスト、アルミナシリケートなどの珪酸塩、酸化珪素、酸化マグネシウム、アルミナ、酸化ジルコニウム、酸化チタン、酸化鉄などの金属化合物、炭酸カルシウム、炭酸マグネシウム、ドロマイトなどの炭酸塩、硫酸カルシウム、硫酸バリウムなどの硫酸塩、水酸化カルシウム、水酸化マグネシウム、水酸化アルミニウムなどの水酸化物、ガラスビーズ、ガラスフレーク、ガラス粉、セラミックビーズ、窒化ホウ素、炭化珪素、カーボンブラックおよびシリカ、黒鉛などの無機充填材などが挙げられる。
【００２２】
上記添加剤は、何れも樹脂（ａ１）を１００質量部としたときに２０質量部を越えると本発明の本来の特性が損なわれることがあり好ましくなく、そのため繊維強化部材（ａ）中の添加剤の量は、樹脂（ａ１）１００質量部に対して１０質量部以下、更に好ましくは１質量部以下である。
【００２３】
本発明における繊維（ａ２）は不連続な繊維でありさえすれば得に限定されない。例えば、ガラス繊維、ポリアクリロニトリル系、レーヨン系、リグニン系、ピッチ系の炭素繊維（黒鉛繊維を含む）、チタン酸カリウィスカ、酸化亜鉛ウィスカ、炭酸カルシウムウィスカ、ワラステナイトウィスカ、硼酸アルミウィスカ、アラミド繊維、アルミナ繊維、炭化珪素繊維、セラミック繊維、アスベスト繊維、石コウ繊維、金属繊維など、一般的に強化繊維として用いられるものが挙げられ、２種以上の繊維を組み合わせて用いてもよい。軽量性と力学特性の観点から、不連続な繊維である繊維（ａ２）は炭素繊維が好ましく、ポリアクリロニトリル系の炭素繊維がより好ましい。
【００２４】
繊維強化部材（ａ）中の樹脂（ａ１）と繊維（ａ２）の質量割合は、電子機器筐体の軽量性、寸法精度、衝撃特性のバランスから、樹脂（ａ１）１００質量部に対して、繊維（ａ２）は５〜２００質量部が好ましく、１０〜１００質量部がより好ましく、特に好ましくは２０〜６０質量部である。
【００２５】
本発明の繊維（ａ２）はサイジング剤で表面処理を行っていることが力学特性向上の観点から好ましい。サイジング剤としては多官能エポキシ樹脂、アクリル酸系ポリマー、多価アルコール、ポリエチレンイミンなどが挙げられ、具体的にはグリセロールトリグリシジルエーテル、ジグリセロールポリグリシジルエーテル、ポリグリセロールポリグリシジルエーテル、ソルビトールポリグリシジルエーテル、アラビトールポリグリシジルエーテル、トリメチロールプロパントリグリシジルエーテル、ペンタエリスリトールポリグリシジルエーテルなどの脂肪族多価アルコールのポリグリシジルエーテル、ポリアクリル酸、アクリル酸とメタクリル酸との共重合体、アクリル酸とマレイン酸との共重合体、あるいはこれらの２種以上の混合物、ポリビニルアルコール、グリセロール、ジグリセロール、ポリグリセロール、ソルビトール、アラビトール、トリメチロールプロパン、ペンタエリスリトール、アミノ基を１分子中により多く含むポリエチレンイミン等が挙げられ、これらの中でも、反応性の高いエポキシ基を１分子中に多く含み、かつ水溶性が高く、繊維（ａ２）への塗布が容易なことから、グリセロールトリグリシジルエーテル、ジグリセロールポリグリシジルエーテル、ポリグリセロールポリグリシジルエーテルが本発明では好ましく用いられる。   
【００２６】
本発明の成形材料において、サイジング剤は、繊維（ａ２）１００質量部に対して０．０１〜５質量部含有していることが好ましく、０．１〜２質量部含有していることがより好ましい。
【００２７】
本発明において、サイジング剤を繊維（ａ２）に付与する手段としては、例えばローラーを介して繊維（ａ２）をサイジング剤に浸漬させる方法、サイジング剤を霧状にして繊維（ａ２）に吹き付ける方法などが挙げられる。この際、繊維（ａ２）に対するサイジング剤の付着量がより均一となるように、サイジング剤を溶媒で希釈したり、付与する際の温度、糸条張力などをコントロールしたりすることが好ましい。サイジング剤を希釈する溶媒は、水、メタノール、エタノール、ジメチルホルムアミド、ジメチルアセトアミド、アセトン等が挙げられるが、取扱いが容易で防災の観点から水が好ましい。かかる溶媒は、サイジング剤を繊維（ａ２）に付与した後は加熱により蒸発させて除去される。また、水に不溶、もしくは難溶の化合物をサイジング剤として用いる場合には、乳化剤または界面活性剤を添加し、水分散して用いることが好ましい。乳化剤または界面活性剤としては、アニオン系乳化剤、カチオン系乳化剤、ノニオン系乳化剤等を用いることができる。これらの中でも水との相互作用が小さく、水の硬度や電解質の影響を受けにくいノニオン系乳化剤を用いることがサイジング剤の効果の発現の観点から好ましい。
【００２８】
繊維（ａ２）の質量平均繊維長Ｌｗは０．４ｍｍ以上であることが好ましく、０．８ｍｍ以上がより好ましい。質量平均繊維長は長い程、強度、剛性の向上効果が高く、特に衝撃強度に対して著しい向上効果が得られる。繊維（ａ２）の質量平均繊維長Ｌｗの上限は３．０ｍｍ以下であることが好ましく、１．５ｍｍ以下であることがさらに好ましく、１．０ｍｍ以下であることがとりわけ好ましい。この範囲の質量平均繊維長Ｌｗとすることで強度、剛性と加工性のバランスが良好となる。本発明の電子機器筐体における繊維（ａ２）の質量平均繊維長は、全て同一の長さではなく、繊維長の分布をもっていてもよい。繊維（ａ２）が繊維長の分布をもっている状態を表すのに、数平均繊維長Ｌｎや質量平均繊維長Ｌｗが用いられる。
【００２９】
繊維（ａ２）の数平均繊維長Ｌｎは、測定数に対する繊維長の算術平均値であり、短い繊維長を有する繊維の寄与を敏感に反映する。繊維長に基づく補強効果は、繊維長が長い程、補強効果が大きい。繊維長の長い繊維と繊維長の短い繊維とがもたらす効果に相違があるので、これらを同列に扱うことは、好ましくない。繊維長が長い繊維が果たす補強効果を重視する場合、質量平均繊維長Ｌｗを考慮するとよい。
【００３０】
繊維（ａ２）の質量平均繊維長Ｌｗと数平均繊維長Ｌｎとの比Ｌｗ／Ｌｎにより、繊維長の分布を知ることができる。Ｌｗ／Ｌｎの値が１より大きい程、繊維長の長い繊維が多く含まれていることになる。繊維（ａ２）の質量平均繊維長Ｌｗと数平均繊維長Ｌｎとの比Ｌｗ／Ｌｎは１．３〜２．０であることが好ましい。
【００３１】
繊維（ａ２）の数平均繊維長Ｌｎ、繊維（ａ２）の質量平均繊維長Ｌｗ、および、それらの比Ｌｗ／Ｌｎは、次の手法により求められる。すなわち、電子機器筐体を構成する繊維強化部材（ａ）から、長さ１０ｍｍ、幅１０ｍｍの大きさのサンプルを切り出し試験片とした。この試験片を、樹脂（ａ１）が可溶な溶剤に２４時間浸漬し、樹脂成分を溶解させる。樹脂成分が溶解された試験片を、顕微鏡にて、１００倍の倍率で観察する。この観察において、視野内の繊維の中の任意の４００本について、繊維長を測定する。測定された繊維長をＬｉとし、数平均繊維長Ｌｎと質量平均繊維長Ｌｗとを、次の式に基づき、算出する。  
【００３２】
数平均繊維長Ｌｎ＝（ΣＬｉ）／（Ｎ）
ここで、Ｎは、測定本数（４００本）
質量平均繊維長Ｌｗ＝（ΣＬｉ２）／（ΣＬｉ）。
【００３３】
本発明における繊維強化部材（ｂ）は、樹脂（ｂ１）と繊維（ｂ２）を含む。
【００３４】
樹脂（ｂ１）は、特に限定されず、熱可塑性樹脂、熱硬化性樹脂のいずれも用いることができるが、電子機器筐体の寸法精度の観点から熱硬化性樹脂であることが好ましい。
【００３５】
樹脂（ｂ１）に用いることができる熱硬化性樹脂の種類は特に制限はなく、例えば不飽和ポリエステル樹脂、ビニルエステル樹脂、エポキシ樹脂、フェノール（レゾール型）樹脂、ユリア・メラミン樹脂、ポリイミド樹脂等や、これらの共重合体、変性体、および、これらの少なくとも２種をブレンドした樹脂があげられる。これらの中でも、剛性、強度に優れることから、エポキシ樹脂を主成分とする熱硬化性樹脂が成形品の力学特性の観点からより好ましい。なお熱硬化性樹脂中における主成分とは、熱硬化性樹脂における成分比率が、６０質量％以上を占めることをいう。
【００３６】
また繊維強化部材（ｂ）は、用途等に応じ他の充填材や添加剤を含有してもよい。例えば、エラストマーあるいはゴム成分、無機充填材、難燃剤、導電性付与剤、抗菌剤、防虫剤、防臭剤、着色防止剤、離型剤、帯電防止剤、可塑剤、着色剤、顔料、染料、発泡剤、制泡剤、カップリング剤などが挙げられる。繊維強化部材（ｂ）中に難燃剤を含有させることにより、耐燃焼性が得られ、例えば、電子機器機筐体内部の電気回路等から発火した場合の安全性が確保できるので好ましい。用いられる難燃剤としては、難燃性を付与するリンまたはその化合物としては例えば、リン酸エステル、縮合リン酸エステル、ホスファフェナントレン系化合物などのリン含有化合物や赤リンが好ましく用いられる。中でも赤リンは、難燃剤を付与する働きをするリン原子含有率が大きいため、十分な難燃効果を得るために加えるべき難燃剤の添加量が少量でよいため好ましい。また、さらに難燃助剤を添加することも難燃性を向上させるうえで好ましい。難燃助剤としては、例えば水酸化アルミニウム、水酸化マグネシウム、水酸化カルシウム、水酸化スズなどの金属水酸化物系、アルミン酸化カルシウム、酸化ジルコニウムなどの無機系、メラミンシアヌレートなどの窒素系、シリコン系、フェノール系などが好ましく用いられる。
【００３７】
繊維（ｂ２）は、一般的に強化繊維として用いられるものを好適に用いることができる。その中でも繊維（ｂ２）は非導電性繊維であることが好ましく、例えば、ガラス繊維や、アラミド、ＰＢＯ、ポリフェニレンスルフィド、ポリエステル、アクリル、ナイロン、ポリエチレンなどの有機繊維や、シリコンカーバイト、シリコンナイトライドなどの無機繊維を挙げることができるが、得られる繊維強化部材（ｂ）の特性からガラス繊維であることが好ましい。繊維（ｂ２）を非導電性繊維とすることで繊維強化部材（ｂ）が配置された部分は電波透過性能を有することから好ましい。これらの繊維には、カップリング剤による処理、サイジング剤による処理、添加剤の付着処理などの表面処理が施されていてもよい。
【００３８】
繊維（ｂ２）は連続繊維である。ここで連続繊維とは、繊維強化部材に含まれている繊維が、１０ｍｍ以上の長さの連続した繊維であることを言い、必ずしも繊維強化部材全体にわたって連続した繊維である必要はなく、途中で分断されていても特に問題はない。そして繊維（ｂ２）の形態は、例えば、繊維束を織り込んだクロス織物や、フィラメント、ブレイド、フィラメント束、紡績糸等を一方向にひきそろえた形態を好適に使用できる。また、これらの形態は単独で使用しても、２種以上の強化形態を併用してもよい。また、樹脂（ｂ１）と繊維（ｂ２）からなる繊維強化部材（ｂ）を複数積層した積層構造とすることも好ましい。例えば繊維強化部材（ｂ）が繊維を一方向にひきそろえた層の場合、層ごとに繊維（ｂ２）の方向をずらしながら積層することで積層体の力学特性の異方性を小さくすることができるため好ましい。また、これら積層する基材層において、樹脂（ｂ１）の種類、繊維（ｂ２）の種類、形態は、１種類を単独で使用しても２種類以上を併用してもよい。
【００３９】
本発明の繊維強化部材（ｂ）１００質量％中に存在する繊維（ｂ２）の質量含有率は２０〜７０質量％であることが好ましく、より好ましくは２５〜７０質量％であり、特に好ましくは３０〜６５質量％である。繊維（ｂ２）の質量含有率を上記のようにすることで本発明の効果である寸法精度をより高度なものとすることができる。
【００４０】
前述したように繊維強化部材（ｂ）が２層以上の積層形態を有する場合、該層の少なくとも一部の層間に密度が０．１〜１．５の範囲のコア基材が積層されたサンドイッチ形態とすることも、軽量化、コストの観点から好ましい。コア基材の密度は、好ましくは０．１５〜１．４５の範囲、さらに好ましくは０．２〜１．４の範囲である
コア基材層は、ポリアミド樹脂、変性フェニレンエーテル樹脂、ポリアセタール樹脂、ポリフェニレンサルファイド樹脂、液晶ポリエステル、ポリエチレンテレフタレート、ポリブチレンテレフタレート、ポリシクロヘキサンジメチルテレフタレートなどのポリエステル樹脂、ポリアリレート樹脂、ポリカーボネート樹脂、ポリスチレン樹脂、ＨＩＰＳ樹脂、ＡＢＳ樹脂、ＡＥＳ樹脂、ＡＡＳ樹脂などのスチレン系樹脂、ポリメチルメタクリレート樹脂などのアクリル樹脂、塩化ビニル、ポリエチレン、ポリプロピレンなどのポリオレフィン樹脂、変性ポリオレフィン樹脂、さらにはエチレン／プロピレン共重合体、エチレン／１‐ブテン共重合体、エチレン／プロピレン／ジエン共重合体、エチレン／一酸化炭素／ジエン共重合体、エチレン／（メタ）アクリル酸グリシジル、エチレン／酢酸ビニル／（メタ）アクリル酸グリシジル共重合体、ポリエーテルエステルエラストマー、ポリエーテルエーテルエラストマー、ポリエーテルエステルアミドエラストマー、ポリエステルアミドエラストマー、ポリエステルエステルエラストマーなどの各種エラストマー類などを含むことが好ましい。とりわけ、軽量性を満足しつつ薄肉時の厚みをコントロールすることが容易であるという点を考慮すると、コア基材層として、ポリプロピレン系の発泡体（ポリプロピレン／エチレン・プロピレン共重合体からなる発泡体など）を用いることが好ましい。
【００４１】
繊維強化部材（ｂ）は、樹脂（ｂ１）と繊維（ｂ２）からなる基材層とコア基材との接着界面に、熱可塑性樹脂接着層を配して固着させることが、層間剥離強度の観点から好ましい。接着界面に配される熱可塑性樹脂接着層を構成する熱可塑性樹脂としては、アクリル樹脂、塩化ビニル、ポリエチレン、ポリプロピレンなどのポリオレフィン樹脂、変性ポリオレフィン樹脂、さらにはエチレン／プロピレン共重合体、エチレン／１‐ブテン共重合体、エチレン／プロピレン／ジエン共重合体、エチレン／一酸化炭素／ジエン共重合体、エチレン／（メタ）アクリル酸グリシジル、エチレン／酢酸ビニル／（メタ）アクリル酸グリシジル共重合体、ポリエーテルエステルエラストマー、ポリエーテルエーテルエラストマー、ポリエーテルエステルアミドエラストマー、ポリエステルアミドエラストマー、ポリエステルエステルエラストマーなどの各種エラストマー類などが挙げられるが、この中でも、薄肉時の厚みをコントロールすることが容易であるという点を考慮すると、当該熱可塑性樹脂接着層を構成する熱可塑性樹脂としてポリオレフィン系樹脂を用いることが好ましい。
【００４２】
繊維強化部材（ａ）と繊維強化部材（ｂ）とを接合する際の接合面（繊維強化部材（ａ）と繊維強化部材（ｂ）との間の領域）には接着剤層を設けて、当該接着剤層を介して繊維強化部材（ａ）と繊維強化部材（ｂ）とを接合することも可能である。しかしより好ましくは、繊維強化部材（ａ）と繊維強化部材（ｂ）の接合面（繊維強化部材（ａ）と繊維強化部材（ｂ）との間の領域）に接着剤層のような他の層を介することなく、繊維強化部材（ａ）と繊維強化部材（ｂ）が直接接合されていることが好ましい。そのため、繊維強化部材（ｂ）は、繊維強化部材（ａ）との界面近傍に、熱可塑性樹脂を含有する領域を有していることが好ましい。なお、繊維強化部材（ｂ）における熱可塑性樹脂を含有する領域とは、図１〜３に示す符号５の領域であり、図では存在を示すため厚みを強調した模式図となっているが、厚みは通常、１〜３００μｍであり、５０〜１５０μｍであればより好ましい。
【００４３】
繊維強化部材（ｂ）の少なくとも一方の表面近傍に熱可塑性樹脂を含有する領域を有し、その領域を有する側を繊維強化部材（ａ）に配することにより、繊維強化部材（ａ）と繊維強化部材（ｂ）とを接合する際に繊維強化部材（ｂ）と繊維強化部材（ａ）との間（すなわち繊維強化部材（ｂ）の外部）に接着材の層を用いる必要が無く、樹脂（ａ１）と繊維強化部材（ｂ）の熱可塑性樹脂を含有する領域に含まれる熱可塑性樹脂が溶融一体化することにより容易にかつ強固に繊維強化部材（ａ）と繊維強化部材（ｂ）とを直接接合することができるために、好ましい。なお、電子機器筐体を成形する前の材料としての繊維強化部材（ｂ）における熱可塑性樹脂を含有する表面近傍の領域は、成形された後の電子機器筐体においては、繊維強化部材（ａ）との界面近傍の領域となる。従って、図１〜３について、繊維強化部材（ｂ）が、成形された後の電子機器筐体（すなわち、繊維強化部材（ｂ）のみを表示）であれば符号５の領域は繊維強化部材（ｂ）の界面近傍の領域であるが、成形前の成形に供する部材としての繊維強化部材（ｂ）では、表面近傍の領域となる。後述の符号の説明では、後者で表示している。
【００４４】
繊維強化部材（ｂ）を構成する樹脂（ｂ１）が樹脂（ａ１）と相溶する熱可塑性樹脂である場合には、図1および２における符号１の熱可塑性樹脂は特に必要はなく、図３における符号５の領域の厚みが上記の範囲にあれば、上記の効果を奏する。
【００４５】
繊維強化部材（ｂ）を構成する樹脂（ｂ１）が樹脂（ａ１）と相溶しない熱可塑性樹脂であるか、または、熱硬化性樹脂である場合には、繊維強化部材（ｂ）の表面近傍に好ましく配される熱可塑性樹脂を含有する領域に含まれる熱可塑性樹脂１としては、ポリエステル、ポリアミド、ポリフェニレンスルフィド、ポリイミド、ポリアミドイミド、ポリエーテルケトン、ポリエーテルエーテルケトン、ポリエーテルケトンケトン、ポリアリレートなどが挙げられ、繊維強化部材（ａ）と繊維強化部材（ｂ）の接着強度の観点から樹脂（ａ１）と同種の熱可塑性樹脂であることが好ましい。
【００４６】
上述の場合のように繊維強化部材（ｂ）の少なくとも一方の表面近傍に好ましく配置される、熱可塑性樹脂を含有する領域に含まれる熱可塑性樹脂１の形態は、図１および２に示したような相互貫通型の網目状の形態を取るものが好ましい。例えば、不織布基材を原料として繊維強化部材（ｂ）の原料となるプリプレグの表面に配置し加圧成形することにより図１や図２に示す様な繊維強化部材（ｂ）を得ることができる。不織布基材は、例えばメルトブロー法によって作製できる。かかる形態とすることが繊維強化部材（ａ）と繊維強化部材（ｂ）の表面近傍の領域に配置した熱可塑性樹脂との接着強度の観点から好ましい。なお、不織布基材をプリプレグの表面に配置し加圧成形する際の条件により、符号１に示される不織布に由来する熱可塑性樹脂１の網目状の部分が図１のように強化繊維より表面側のみに存在する形態となることもあれば、図２のように強化繊維の間に一部押し込まれた形態となることもある。
【００４７】
本発明の電子機器筐体は繊維強化部材（ａ）と繊維強化部材（ｂ）から構成され、筐体の天面側の投影面積を１００％とした際に、繊維強化部材（ａ）の投影面積が６０％以上である。ここで繊維強化部材（ａ）と繊維強化部材（ｂ）から構成されるとは、電子機器筐体が繊維強化部材（ａ）と繊維強化部材（ｂ）を以下に示す様な配置で含むことをさし、繊維強化部材（ａ）と繊維強化部材（ｂ）以外の部材を排除しているわけではない。ここで筐体の天面側とは、電子機器の意匠面となる外観側の面を意味する。筐体の天面側の投影面積を１００％とした際の、繊維強化部材（ａ）の投影面積は、好ましくは７０％以上であり、より好ましくは８０％以上である。一方、筐体の天面側の投影面積を１００％とした際の繊維強化部材（ａ）の投影面積の上限は、９５％以下であることが好ましい。このような投影面積とすることで非導電性繊維を用いた繊維強化部材（ｂ）を用いた場合には良好な電波透過性を有することから好ましい。また筐体の天面側の投影面積を１００％とした際の、繊維強化部材（ａ）の投影面積が６０％以上であれば、繊維強化部材（ｂ）の配置場所は制限が無く、２箇所以上に分割して配置してもよく、天面以外の側面に配置しても、天面と側面の双方に配置してもよい。また繊維強化部材（ｂ）をＬ字型に賦型して、天面と側面に跨がるように配置してもよい。
【００４８】
一方、電子機器筐体の天面側の反対面は、電子機器の内部となる面であり、複雑な形状部を必要とする場合には、フレーム、ボス、リブ、ヒンジ、及びランナーが形成される。本発明においては、これらフレーム、ボス、リブ、ヒンジ、及びランナーからなる群より選ばれる少なくとも１つの形状は、繊維強化部材（ａ）で形成されることが好ましい。
【００４９】
本発明の電子機器筐体において、繊維強化部材（ａ）と繊維強化部材（ｂ）を一体化する方法は、インサート成形や接着剤による接合、熱溶着、超音波溶着など特に制限はない。しかし、量産性と接着強度の観点から、本発明の電子機器筐体の製造方法は、繊維強化部材（ｂ）を温度調節された金型内にインサートする第１の工程、及び、熱可塑性樹脂（ａ１）と繊維（ａ２）を含む樹脂組成物を、前記金型にインサートされた繊維強化部材（ｂ）に対して射出することで繊維強化部材（ａ）を形成することで繊維強化部材（ａ）と繊維強化部材（ｂ）とを一体化する第２の工程を含む、インサート成形が好ましく用いられる。なお、第１の工程において繊維強化部材（ｂ）をインサートする金型の温度は、樹脂（ａ１）が、前記（ｉ）を満たす場合には１００℃以上であることが好ましく、樹脂（ａ１）が、前記（ｉｉ）を満たす場合には５０〜１８０℃のうち任意の温度であることも好ましい。
【００５０】
本発明の電子機器筐体は、アンテナ性能を維持したまま無線通信性能を低下させず、かつ低ソリ性、寸法精度、耐熱性に優れることから、外部機器との無線通信を行う電子機器の筐体に好適であり、このような電子機器としては、ノートパソコン、携帯電話、スマートフォン、デジタルカメラ、デジタルビデオカメラ、ＰＤＡ、液晶ディスプレー、プラズマディスプレー、電話機、ファクシミリ、ビデオレコーダー、ＤＶＤレコーダー、ハードディスクレコーダー等の録画機、コピー機、テレビ、ゲーム機、カメラ、時計、Ｘ線カセッテなどの医療機器の筐体として好ましく用いられる。  
【実施例】
【００５１】
以下に実施例を示し、本発明をさらに具体的に説明する。なお、本発明は実施例に限定されるものではない。【００５２】
［評価方法］
まず、本発明に使用した評価方法を下記する。【００５３】
１．低ソリ性
実施例および比較例により得られた筐体成形品Ｎ＝５個を２３℃、湿度５０％の雰囲気下にて水平盤に静置して、筐体成形品の四隅のうち３点を水平盤に接地した状態で４点目の高さ（水平盤からの距離）を測長してＮ＝５の算術平均値をソリ量とした。四隅が水平盤に接地した場合は０ｍｍであり、数値が小さいほど低ソリである。【００５４】
２．寸法精度 
実施例および比較例により得られた筐体成形品Ｎ＝５個について、下記式で表される収縮率を筐体成形品の長手方向で測定し、その成形収縮率の算術平均値を寸法精度とした。
収縮率（％）＝｛（金型の長さ−成形片の長さ）／金型の長さ｝×１００。【００５５】
３．耐熱性
実施例および比較例により得られた筐体成形品Ｎ＝５個について、電子デバイス発熱を想定した１００℃で２時間の熱処理を行ったのち、筐体成形品を室温まで冷却して２３℃、湿度５０％の雰囲気下にて水平盤に静置して、筐体成形品の四隅のうち３点を水平盤に接地した状態で４点目の高さ（水平盤からの距離）を測長して前記と同様にＮ＝５の算術平均値から熱処理後のソリ量を求めた。ソリ量が小さいほど熱による影響を受けにくく耐熱性に優れることを示している。【００５６】
４．吸湿時の寸法精度
実施例および比較例により得られた筐体成形品Ｎ＝５個について、エスペック社恒温恒湿器ＰＲ−３Ｊを用い、６０℃、９５％ＲＨの条件下で２４時間吸湿処理した後の筐体成形品長手方向の成形品長さと処理前の筐体成形品長手方向の成形品長さを測定し、下記式で各成形品についての変化率を計算した。Ｎ＝５の算術平均値を変化率とした。変化率が小さいほど吸湿時の寸法精度に優れていることを示している。
吸湿処理後の寸法変化率（％）＝｛（吸湿処理後の成形品長さ−吸湿処理前の成形品長さ）／吸湿処理前の成形品長さ｝×１００。【００５７】
５．電子機器筐体における繊維（ａ２）の平均繊維長
電子機器筐体の繊維強化部材（ａ）から、長さ１０ｍｍ、幅１０ｍｍの大きさのサンプルを切り出し試験片とした。この試験片を、樹脂がポリフェニレンスルフィドの場合は１−クロロナフタレン、樹脂がポリカーボネートの場合はクロロホルム、樹脂がナイロン６の場合はヘキサフルオロイソプロパノールに浸漬し、樹脂がポリフェニレンスルフィドの場合は３００℃に加熱、樹脂がポリカーボネートやナイロン６の場合は室温下で静置して樹脂成分を溶解させる。樹脂成分が溶解された試験片を、顕微鏡にて、１００倍の倍率で観察し、視野内の繊維の中の任意の４００本について、繊維長を測定した。測定された繊維長をＬｉとし、数平均繊維長Ｌｎと質量平均繊維長Ｌｗとを、次の式に基づき、算出した。【００５８】
数平均繊維長Ｌｎ＝（ΣＬｉ）／（Ｎ）
ここで、Ｎは、測定本数（４００本）
質量平均繊維長Ｌｗ＝（ΣＬｉ２）／（ΣＬｉ）  。【００５９】
［樹脂（ａ１）］
実施例および比較例で用いた樹脂（ａ１）は、以下の通りである。  【００６０】
（ａ１−１）
融点２８５℃、質量平均分子量３０，０００、クロロホルム抽出量０．５質量％、ＪＩＳ  Ｋ７２０９：２０００  Ａ法に従って測定した２３℃、２４時間の水中浸漬試験時の吸水率が０．０１％の酸末端ポリフェニレンスルフィド  。【００６１】
（ａ１−２）
粘度平均分子量２６,５００、ＪＩＳ  Ｋ７２０９：２０００Ａ法に従って測定した２３℃、２４時間の水中浸漬試験時の吸水率が０．１５％のビスフェノールＡ炭酸エステル構造を有する出光（株）製芳香族ポリカーボネート樹脂“タフロン” Ａ２６００  。【００６２】
（ａ１−３）
融点２８５℃、質量平均分子量４０，０００、クロロホルム抽出量０．５質量％、ＪＩＳ  Ｋ７２０９：２０００  Ａ法に従って測定した２３℃、２４時間の水中浸漬試験時の吸水率が０．０１％の酸末端ポリフェニレンスルフィド  。【００６３】
［繊維（ａ２）］
実施例および比較例で用いた繊維（ａ２）は、以下の通りである。【００６４】
（ａ２−１）
ポリアクリロニトリルを主成分とする共重合体を用いて、紡糸、焼成処理、および表面酸化処理を行うことによって、総単糸数１２，０００本の連続した炭素繊維ストランドを得た。この炭素繊維の特性は引張強度：４，９００ＭＰａ、引張弾性率：２４０ＧＰａ、引張伸度：２％、比重：１．８、単糸直径：７μｍ、表面酸素濃度比[Ｏ／Ｃ]：０．１２であった。【００６５】
（ａ２−２）
ポリアクリロニトリルを主成分とする共重合体を用いて、紡糸、焼成処理、および表面酸化処理を行うことによって、総単糸数２４，０００本の連続した炭素繊維ストランドを得た。この炭素繊維の特性は引張強度：５，９００ＭＰａ、引張弾性率：２９０ＧＰａ、引張伸度：２％、比重：１．８、表面酸素濃度比[Ｏ／Ｃ]：０．０６であった。【００６６】
（実施例１）
繊維（ａ２−１）の繊維束を連続的に引き取り、ビスフェノールＡ型エポキシ樹脂「ｊＥＲ８２８」（三菱化学社製）を２質量％含む水系のサイジング母液に浸漬し、次いで２３０℃で加熱乾燥することで、ビスフェノールＡ型エポキシ樹脂「ｊＥＲ８２８」で表面処理をした繊維（ａ２−１）を得た。乾燥後のビスフェノールＡ型エポキシ樹脂「ｊＥＲ８２８」付着量は、繊維（ａ２−１）１００質量部に対して１質量部であった。【００６７】
ビスフェノールＡ型エポキシ樹脂「ｊＥＲ１００３（三菱化学社製）」（質量平均分子量１３００、質量平均分子量を１分子当たりのカルボキシル基、アミノ基、水酸基、エポキシ基の総数で除した値：２４０） を２５０℃の溶融バス中で溶融物を得た。得られた溶融物をギアポンプにてキスコーターに供給し、さらに２５０℃に加熱されたロール上にキスコーターから塗布し、ビスフェノールＡ型エポキシ樹脂「ｊＥＲ１００３」からなる皮膜を形成した。【００６８】
前記表面処理をした繊維（ａ２−１）を、ビスフェノールＡ型エポキシ樹脂「ｊＥＲ１００３」からなる皮膜を形成したロール上に接触させながら通過させることで、繊維（ａ２−１）の強化繊維束の単位長あたりに一定量のビスフェノールＡ型エポキシ樹脂「ｊＥＲ１００３」を付着させた。【００６９】
ビスフェノールＡ型エポキシ樹脂「ｊＥＲ１００３」を付着させた繊維（ａ２−１）を、２６０℃に加熱された炉内へ供給し、ベアリングで自由に回転する一直線上に上下交互に配置された１０個のロールバー（φ５０ｍｍ）を通過させて、ビスフェノールＡ型エポキシ樹脂「ｊＥＲ１００３」を、表面処理をした繊維（ａ２−１）に含浸させることで、繊維（ａ２−１）とビスフェノールＡ型エポキシ樹脂からなる複合体を得た。【００７０】
続いて、樹脂（ａ１−１）１００質量部に対して、脂肪族ポリカルボジイミド「“カルボジライト（登録商標）”ＨＭＶ−８ＣＡ（日清紡ケミカル社製）」（カルボジイミド基当量２７８、質量平均分子量３，０００）５質量部を添加し、３００℃の単軸押出機で溶融し、得られた樹脂組成物を、前記単軸押出機の先端に取り付けたクロスヘッドダイ中に押し出すと同時に、前記複合体を前記クロスヘッドダイ中に連続的に供給することによって前記複合体を前記樹脂組成物で被覆したストランドを得た。このとき、前記ストランドの引き取り速度は１０ｍ／分とし、前記樹脂組成物１００質量部に対して、前記複合体が３０質量部となるように原料の供給量を調節した。【００７１】
前記ストランドを冷却後、カッターにて７ｍｍの長さに切断して、本発明の繊維強化部材（ａ）に当たる（ａ）−１の原料となるペレットを得た。このペレットは、前記複合体が芯構造であり、前記樹脂組成物が前記複合体の周囲を被覆した芯鞘構造を有していた。【００７２】
前記ペレットの製造は連続してオンラインで行った。得られたペレットは運搬による毛羽立ちもなく、良好な取扱性を示した。【００７３】
次いで樹脂（ｂ１）がエポキシ樹脂、繊維（ｂ２）が連続ガラス繊維であるスーパーレジン工業（株）製のプリプレグシートＳＣＦ１８３  ＥＰ−ＢＬ３から、３０ｃｍ×３０ｃｍの大きさのプリプレグシートを５枚切り出し積層した。【００７４】
東レ（株）製ポリフェニレンスルフィド樹脂“トレリナ”Ｍ２８８８のペレットを用い、メルトブロー法にて作製した不織布基材（密度：１．３４ｇ／ｃｍ３、単繊維径：７．８μｍ、融点２７８℃、目付け：４０ｇ／ｍ２、引張強度：５０ＭＰａ、熱膨張係数：７５×１０−６／℃、厚み：０．２ｍｍ、通気度：１００ｃｍ３／ｃｍ２・Ｓ）を前記のプリプレグシート５枚積層したものの上に配した積層体を得た。この積層体を平面金型内に挟み、プレス成形装置を用い、熱盤温度が１５０℃となるように設定して成形圧力１．０ＭＰａを保持した状態で加圧した。そして、３０分後、金型から取り外して、平面成形品（ｂ）−１を得た。得られた平面成形品（ｂ）−１を２０ｃｍ×５ｃｍの大きさに切り出して繊維強化部材（ｂ）とした。【００７５】
次いで、金型内に繊維強化部材（ｂ）をインサートして、射出成形機（ＪＳＷ社 Ｊ１５０ＥＩＩ−Ｐ）を使用し、前記ペレットの射出成形を行うことでＡ４サイズの筐体成形品（厚み１．２ｍｍ）を得た。射出成形は、シリンダー温度３２０℃、金型温度１５０℃で行い、射出成形の際の最大圧力を射出成形圧とした。得られた筐体成形品の特性を表１に示す。【００７６】
得られた筐体成形品の天面における繊維強化部材（ａ）の投影面積は８４％であり、繊維（ａ２）の質量平均繊維長Ｌｗは０．９ｍｍ、質量平均繊維長Ｌｗと数平均繊維長Ｌｎとの比Ｌｗ／Ｌｎは１．５であった。得られた筐体成形品のソリ量は０．２ｍｍ、成形収縮率は０．１％、熱処理後のソリ量は０．４ｍｍ、吸湿処理後の寸法の変化率は０．０４％であり、低ソリ性、寸法精度、耐熱性、吸湿時の寸法精度に優れることが明らかであった。【００７７】
（比較例１）
射出成形金型にインサートする繊維強化部材（ｂ）の大きさを２０ｃｍ×１５ｃｍとした以外は実施例１と同様にＡ４サイズの筐体成形品を得た。【００７８】
得られた筐体成形品の特性を表１に示す。【００７９】
得られた筐体成形品の天面における繊維強化部材（ａ）の投影面積は５２％であり、繊維（ａ２）の質量平均繊維長Ｌｗは０．８ｍｍ、質量平均繊維長Ｌｗと数平均繊維長Ｌｎとの比Ｌｗ／Ｌｎは１．６であった。得られた筐体成形品のソリ量は１．０ｍｍ、成形収縮率は０．１％、熱処理後のソリ量は１．４ｍｍ、吸湿処理後の寸法の変化率は０．０３％であった。【００８０】
（比較例２）
繊維強化部材（ａ）及び繊維強化部材（ｂ）を、以下とした以外は実施例１と同様にＡ４サイズの筐体成形品を得た。【００８１】
繊維強化部材（ａ）：
原料ペレットを、（ａ）−２として、東レ（株）製、ポリアミド樹脂ＴＬＰ１１４６Ｓ（樹脂（ａ１）の融点２２５℃、繊維（ａ２）の含有量２０％）とし、射出成形を、シリンダー温度２７０℃、金型温度５０℃で行った。【００８２】
繊維強化部材（ｂ）：
樹脂（ｂ１）がエポキシ樹脂、繊維（ｂ２）が連続ガラス繊維であるスーパーレジン工業（株）製のプリプレグシートＳＣＦ１８３  ＥＰ−ＢＬ３から、３０ｃｍ×３０ｃｍの大きさのプリプレグシート５枚を切り出し５枚積層した。【００８３】
共重合ポリアミド樹脂ＣＭ４０００（融点１５０℃、目付４０ｇ／ｍ２）の不織布を前記のプリプレグシートを５枚積層したものの上に配した積層体を平面金型内に挟み、プレス成形装置を用い、実施例１と同様の条件にてプレス成形し平面成形品（ｂ）−２を得た。【００８４】
得られた筐体成形品の特性を表１に示す。【００８５】
得られた筐体成形品の天面における繊維強化部材（ａ）の投影面積は８４％であり、繊維（ａ２）の質量平均繊維長Ｌｗは０．８ｍｍ、質量平均繊維長Ｌｗと数平均繊維長Ｌｎとの比Ｌｗ／Ｌｎは１．４であった。得られた筐体成形品のソリ量は０．８ｍｍ、成形収縮率は０．７％、熱処理後のソリ量は１．７ｍｍ、吸湿処理後の寸法の変化率は１．３％であった。【００８６】
（実施例２）
繊維強化部材（ａ）に当たる（ａ）−３として、原料ペレットを以下の方法により得られるペレットとする以外は実施例１と同様にＡ４サイズの筐体成形品を得た。【００８７】
繊維（ａ２−１）の繊維束を連続的に引き取り、ビスフェノールＡ型エポキシ樹脂「ｊＥＲ８２８」（三菱化学社製）を２質量％含む水系のサイジング母液に浸漬し、次いで２３０℃で加熱乾燥することで、ビスフェノールＡ型エポキシ樹脂「ｊＥＲ８２８」で表面処理をした繊維（ａ２−１）を得た。乾燥後のビスフェノールＡ型エポキシ樹脂「ｊＥＲ８２８」付着量は、繊維（ａ２−１）１００質量部に対して１質量部であった。さらに表面処理をした繊維（ａ２−１）を６ｍｍの長さに切断することでチョップドストランドとして、二軸押出機（ＪＳＷ社 ＴＥＸ−３０α、Ｌ／Ｄ＝３１．５）を使用し、樹脂（ａ１−１）および脂肪族ポリカルボジイミド「“カルボジライト（登録商標）”ＨＭＶ−８ＣＡ（日清紡ケミカル社製）」をメインフィード、前記チョップドストランドをサイドフィードして各成分の溶融混練を行った。溶融混練はシリンダー温度２９０℃、スクリュー回転数１５０ｒｐｍ、吐出量１０ｋｇ／時で行い、吐出物を引き取りながら水冷バスで冷却することでガットとし、前記ガットを５ｍｍの長さに切断することでペレットを得た。【００８８】
得られた筐体成形品の特性を表２に示す。【００８９】
得られた筐体成形品の天面における繊維強化部材（ａ）の投影面積は８４％であり、繊維（ａ２）の質量平均繊維長Ｌｗは０．２ｍｍ、質量平均繊維長Ｌｗと数平均繊維長Ｌｎとの比Ｌｗ／Ｌｎは２．０であった。得られた筐体成形品のソリ量は０．３ｍｍ、成形収縮率は０．５％、熱処理後のソリ量は０．６ｍｍであり、低ソリ性、寸法精度に優れていた。【００９０】
（実施例３）
繊維（ａ２−１）の繊維束を連続的に引き取り、ビスフェノールＡ型エポキシ樹脂「ｊＥＲ８２８」（三菱化学社製）を２質量％含む水系のサイジング母液に浸漬し、次いで２３０℃で加熱乾燥することで、ビスフェノールＡ型エポキシ樹脂「ｊＥＲ８２８」で表面処理をした繊維（ａ２−１）を得た。乾燥後のビスフェノールＡ型エポキシ樹脂「ｊＥＲ８２８」付着量は、繊維（ａ２−１）１００質量部に対して１質量部であった。【００９１】
ビスフェノールＡ型エポキシ樹脂「ｊＥＲ１００３（三菱化学社製）」（質量平均分子量１３００、質量平均分子量を１分子当たりのカルボキシル基、アミノ基、水酸基、エポキシ基の総数で除した値：２４０） を２５０℃の溶融バス中で溶融物を得た。得られた溶融物をギアポンプにてキスコーターに供給し、さらに２５０℃に加熱されたロール上にキスコーターから塗布し、ビスフェノールＡ型エポキシ樹脂「ｊＥＲ１００３」からなる皮膜を形成した。【００９２】
前記表面処理をした繊維（ａ２−１）を、ビスフェノールＡ型エポキシ樹脂「ｊＥＲ１００３」からなる皮膜を形成したロール上に接触させながら通過させることで、繊維（ａ２−１）の強化繊維束の単位長あたりに一定量のビスフェノールＡ型エポキシ樹脂「ｊＥＲ１００３」を付着させた。【００９３】
ビスフェノールＡ型エポキシ樹脂「ｊＥＲ１００３」を付着させた繊維（ａ２−１）を、２６０℃に加熱された炉内へ供給し、ベアリングで自由に回転する一直線上に上下交互に配置された１０個のロールバー（φ５０ｍｍ）を通過させて、ビスフェノールＡ型エポキシ樹脂「ｊＥＲ１００３」を、表面処理をした繊維（ａ２−１）に含浸させることで、繊維（ａ２−１）とビスフェノールＡ型エポキシ樹脂からなる複合体を得た。【００９４】
続いて、樹脂（ａ１−２）１００質量部に対して、赤リン「“ノーバエクセル（登録商標）”１４０（燐化学工業社製）」２０質量部を添加し、２９０℃の単軸押出機で溶融し、得られた樹脂組成物を、前記単軸押出機の先端に取り付けたクロスヘッドダイ中に押し出すと同時に、前記複合体を前記クロスヘッドダイ中に連続的に供給することによって前記複合体を前記樹脂組成物で被覆したストランドを得た。このとき、前記ストランドの引き取り速度は１０ｍ／分とし、前記樹脂組成物１００質量部に対して、前記複合体が３０質量部となるように原料の供給量を調節した。   【００９５】
前記ストランドを冷却後、カッターにて７ｍｍの長さに切断して、本発明の繊維強化部材（ａ）に当たる（ａ）−４の原料となるペレットを得た。このペレットは、前記複合体が芯構造であり、前記樹脂組成物が前記複合体の周囲を被覆した芯鞘構造を有していた。【００９６】
前記ペレットの製造は連続してオンラインで行った。得られたペレットは運搬による毛羽立ちもなく、良好な取扱性を示した。【００９７】
次いで樹脂（ｂ１）がエポキシ樹脂、繊維（ｂ２）が連続ガラス繊維であるスーパーレジン工業（株）製のプリプレグシートＳＣＦ１８３  ＥＰ−ＢＬ３から、３０ｃｍ×３０ｃｍの大きさのプリプレグシートを５枚切り出し積層した。【００９８】
出光（株）製ポリカーボネート樹脂“タフロン” Ａ２６００のペレットを用い、熱盤温度２９０℃で溶融プレスして成形した厚み５０μｍのプレスフィルムを前記のプリプレグシートを５枚積層したものの上に配した積層体を得た。この積層体を平面金型内に挟み、プレス成形装置を用い、熱盤温度が１５０℃となるように設定して成形圧力１．０ＭＰａを保持した状態で加圧した。そして、３０分後、金型から取り外して、平面成形品（ｂ）−３を得た。得られた平面成形品（ｂ）−３を２０ｃｍ×５ｃｍの大きさに切り出して繊維強化部材（ｂ）とした。【００９９】
次いで、金型内に繊維強化部材（ｂ）をインサートして、射出成形機（ＪＳＷ社 Ｊ１５０ＥＩＩ−Ｐ）を使用し、前記ペレットの射出成形を行うことでＡ４サイズの筐体成形品（厚み１．２ｍｍ）を得た。射出成形は、シリンダー温度２９０℃、金型温度６０℃で行い、射出成形の際の最大圧力を射出成形圧とした。得られた筐体成形品の特性を表３に示す。【０１００】
得られた筐体成形品の天面における繊維強化部材（ａ）の投影面積は８４％であり、繊維（ａ２）の質量平均繊維長Ｌｗは０．９ｍｍ、質量平均繊維長Ｌｗと数平均繊維長Ｌｎとの比Ｌｗ／Ｌｎは１．８であった。得られた筐体成形品のソリ量は０．３ｍｍ、成形収縮率は０．２％、吸湿処理後の寸法変化率は０．１１％であり、低ソリ性、寸法精度、吸湿時の寸法精度に優れていた。【０１０１】
（実施例４）
繊維強化部材（ａ）に当たる（ａ）−５として、原料ペレットを以下の方法により得られるペレットとする以外は実施例３と同様にＡ４サイズの筐体成形品を得た。【０１０２】
繊維（ａ２−１）の繊維束を連続的に引き取り、グリセロールトリグリシジルエーテル（和光純薬工業社製）を２質量％含む水系のサイジング母液に浸漬し、次いで２３０℃で加熱乾燥することで、グリセロールトリグリシジルエーテルで表面処理をした繊維（ａ２−１）を得た。乾燥後のグリセロールトリグリシジルエーテル付着量は、繊維（ａ２−１）１００質量部に対して１質量部であった。さらに表面処理をした繊維（ａ２−１）を６ｍｍの長さに切断することでチョップドストランドとして、二軸押出機（ＪＳＷ社 ＴＥＸ−３０α、Ｌ／Ｄ＝３１．５）を使用し、樹脂（ａ１−２）および赤リン「“ノーバエクセル（登録商標）”１４０を樹脂（ａ１−２）１００重量部に対して２０重量部配合してメインフィード、前記チョップドストランドをサイドフィードして各成分の溶融混練を行った。溶融混練はシリンダー温度２９０℃、スクリュー回転数１５０ｒｐｍ、吐出量１０ｋｇ／時で行い、吐出物を引き取りながら水冷バスで冷却することでガットとし、前記ガットを５ｍｍの長さに切断することでペレットを得た。【０１０３】
得られた筐体成形品の特性を表３に示す。【０１０４】
得られた筐体成形品の天面における繊維強化部材（ａ）の投影面積は８４％であり、繊維（ａ２）の質量平均繊維長Ｌｗは０．２ｍｍ、質量平均繊維長Ｌｗと数平均繊維長Ｌｎとの比Ｌｗ／Ｌｎは２．０であった。得られた筐体成形品のソリ量は０．９ｍｍ、成形収縮率は０．８％、吸湿処理後の寸法変化率は０．１１％であった。【０１０５】
（実施例５）
射出成形金型にインサートする繊維強化部材（ｂ）の大きさを２０ｃｍ×３ｃｍとした以外は実施例１と同様にＡ４サイズの筐体成形品を得た。【０１０６】
得られた筐体成形品の特性を表４に示す。【０１０７】
（比較例３）
射出成形金型にインサートする繊維強化部材（ｂ）の大きさを２０ｃｍ×１５ｃｍとした以外は比較例２と同様にＡ４サイズの筐体成形品を得た。【０１０８】
得られた筐体成形品の特性を表４に示す。【０１０９】
（比較例４）
射出成形金型にインサートする繊維強化部材（ｂ）の大きさを２０ｃｍ×３ｃｍとした以外は比較例２と同様にＡ４サイズの筐体成形品を得た。【０１１０】
得られた筐体成形品の特性を表４に示す。【０１１１】
（実施例６）
繊維（ａ２−２）の繊維束を連続的に引き取り、ビスフェノールＡ型エポキシ樹脂「ｊＥＲ８２８」（三菱化学社製）を２質量％含む水系のサイジング母液に浸漬し、次いで２３０℃で加熱乾燥することで、ビスフェノールＡ型エポキシ樹脂「ｊＥＲ８２８」で表面処理をした繊維（ａ２−２）を得た。乾燥後のビスフェノールＡ型エポキシ樹脂「ｊＥＲ８２８」付着量は、繊維（ａ２−２）１００質量部に対して１質量部であった。【０１１２】
ビスフェノールＡ型エポキシ樹脂「ｊＥＲ１００３（三菱化学社製）」を２５０℃の溶融バス中で溶融物を得た。得られた溶融物をギアポンプにてキスコーターに供給し、さらに２５０℃に加熱されたロール上にキスコーターから塗布し、ビスフェノールＡ型エポキシ樹脂「ｊＥＲ１００３」からなる皮膜を形成した。【０１１３】
前記表面処理をした繊維（ａ２−２）を、ビスフェノールＡ型エポキシ樹脂「ｊＥＲ１００３」からなる皮膜を形成したロール上に接触させながら通過させることで、繊維（ａ２−２）の強化繊維束の単位長あたりに一定量のビスフェノールＡ型エポキシ樹脂「ｊＥＲ１００３」を付着させた。【０１１４】
ビスフェノールＡ型エポキシ樹脂「ｊＥＲ１００３」を付着させた繊維（ａ２−２）を、２６０℃に加熱された炉内へ供給し、ベアリングで自由に回転する一直線上に上下交互に配置された１０個のロールバー（φ５０ｍｍ）を通過させて、ビスフェノールＡ型エポキシ樹脂「ｊＥＲ１００３」を、表面処理をした繊維（ａ２−２）に含浸させることで、繊維（ａ２−２）とビスフェノールＡ型エポキシ樹脂からなる複合体を得た。【０１１５】
続いて、樹脂（ａ１−３）を３００℃の単軸押出機で溶融し、得られた溶融物を、前記単軸押出機の先端に取り付けたクロスヘッドダイ中に押し出すと同時に、前記複合体も前記クロスヘッドダイ中に連続的に供給することによって前記複合体を樹脂（ａ１−３）で被覆したストランドを得た。このとき、前記ストランドの引き取り速度は１０ｍ／分とし、樹脂（ａ１−３）１００質量部に対して、前記複合体が３０質量部となるように原料の供給量を調節した。【０１１６】
前記ストランドを冷却後、カッターにて７ｍｍの長さに切断して、本発明の繊維強化部材（ａ）に当たる（ａ）−６の原料となるペレットを得た。このペレットは、前記複合体が芯構造であり、樹脂（ａ１−３）が前記複合体の周囲を被覆した芯鞘構造を有していた。【０１１７】
前記ペレットの製造は連続してオンラインで行った。得られたペレットは運搬による毛羽立ちもなく、良好な取扱性を示した。【０１１８】
次に、樹脂（ｂ１）が、「ｊＥＲ８２８」を２０質量部、「ｊＥＲ８３４」を２０質量部、「ｊＥＲ１００１」を２５質量部、（以上、ビスフェノールＡ型エポキシ樹脂、三菱化学社製）、「ｊＥＲ１５４」を３５質量部（フェノールノボラック型エポキシ樹脂、三菱化学社製）、アミン系硬化剤としてＤＩＣＹ７（ジシアンジアミド、三菱化学社製）を４質量部、リン系化合物として“ノーバレッド”１２０（登録商標、平均粒径２５μｍ、リン含有量８５％）を３質量部、硬化促進剤として“オミキュア”（登録商標）２４（２，４−トルエンビス（ジメチルウレア）を５質量部、熱可塑性樹脂として“ビニレック”Ｋ（登録商標）（ポリビニルホルマール、チッソ（株）製）を５質量部からなるエポキシ樹脂組成物、繊維（ｂ２）が連続ガラス繊維（ガラス繊維織物）である日東紡（株）製ＷＦ  １１０Ｄ  １００  ＢＳ６である、厚さ０．１５ｍｍのガラス繊維織物プリプレグから、３０ｃｍ×３０ｃｍの大きさのプリプレグシートを８枚切り出し積層した。【０１１９】
東レ（株）製ポリフェニレンスルフィド樹脂“トレリナ”Ｍ２８８８のペレットを用い、メルトブロー法にて作製した不織布基材（密度：１．３４ｇ／ｃｍ３、単繊維径：７．８μｍ、融点２７８℃、目付け：４０ｇ／ｍ２、引張強度：５０ＭＰａ、熱膨張係数：７５×１０−６／℃、厚み：０．２ｍｍ、通気度：１００ｃｍ３／ｃｍ２・Ｓ）を前記のプリプレグシートを８枚積層したものの上に配した積層体を得た。この積層体を平面金型内に挟み、プレス成形装置を用い、熱盤温度が１５０℃となるように設定して成形圧力１．０ＭＰａを保持した状態で加圧した。そして、５分後、金型から取り外して、平面成形品（ｂ）−４を得た。得られた平面成形品（ｂ）−４を２０ｃｍ×５ｃｍの大きさに切り出して繊維強化部材（ｂ）とした。【０１２０】
次いで、金型内に繊維強化部材（ｂ）をインサートして、射出成形機（ＪＳＷ社 Ｊ１５０ＥＩＩ−Ｐ）を使用し、前記ペレットの射出成形を行うことでＡ４サイズの筐体成形品（厚み１．２ｍｍ）を得た。射出成形は、シリンダー温度３２０℃、金型温度１５０℃で行い、射出成形の際の最大圧力を射出成形圧とした。【０１２１】
得られた筐体成形品の特性を表４に示す。【０１２２】
（比較例５）
射出成形金型にインサートする繊維強化部材（ｂ）の大きさを２０ｃｍ×１５ｃｍとした以外は実施例６と同様にＡ４サイズの筐体成形品を得た。【０１２３】
得られた筐体成形品の特性を表４に示す。【０１２４】
（実施例７）
射出成形金型にインサートする繊維強化部材（ｂ）の大きさを２０ｃｍ×３ｃｍとした以外は実施例６と同様にＡ４サイズの筐体成形品を得た。【０１２５】
得られた筐体成形品の特性を表４に示す。【０１２６】
（比較例６）
射出成形機（ＪＳＷ社 Ｊ１５０ＥＩＩ−Ｐ）を使用し、東レ（株）製ＴＣＰ１２０６Ｇ５０（ナイロン６６／６Ｉ／６共重合マトリックス、ガラス繊維含有量５０質量％）をシリンダー温度２７０℃、金型温度５０℃で射出成形し、３０ｃｍ×３０ｃｍで厚さ１．２ｍｍの平面成形品（ｂ）−５を得た。２０ｃｍ×５ｃｍの大きさに切り出した平面成形品（ｂ）−５を繊維強化部材（ｂ）の代わりの用いた以外は、比較例２と同様にＡ４サイズの筐体成形品を得た。【０１２７】
得られた筐体成形品の特性を表５に示す。【０１２８】
（比較例７）
樹脂（ｂ１）が、住友ベークライト（株）製「スミライトレジン  ＰＲ５１４０６」であるフェノール樹脂組成物、繊維（ｂ２）が連続炭素繊維（炭素繊維織物）である東レ（株）製ＣＯ６３４３である、厚み０．２５ｍｍの炭素繊維織物プリプレグから、３０ｃｍ×３０ｃｍの大きさのシートを５枚切り出し積層した。【０１２９】
東レ（株）製ポリフェニレンスルフィド樹脂“トレリナ”Ｍ２８８８のペレットを用い、メルトブロー法にて作製した不織布基材（密度：１．３４ｇ／ｃｍ３、単繊維径：７．８μｍ、融点２７８℃、目付け：４０ｇ／ｍ２、引張強度：５０ＭＰａ、熱膨張係数：７５×１０−６／℃、厚み：０．２ｍｍ、通気度：１００ｃｍ３／ｃｍ２・Ｓ）を前記のプリプレグシートを５枚積層したものの上に配した積層体を得た。この積層体を平面金型内に挟み、プレス成形装置を用い、熱盤温度が１５０℃となるように設定して成形圧力１．０ＭＰａを保持した状態で加圧した。そして、３０分後、金型から取り外して、平面成形品（ｂ）−６を得た。得られた平面成形品（ｂ）−６を２０ｃｍ×５ｃｍの大きさに切り出して繊維強化部材（ｂ）とした。繊維強化部材（ｂ）として（ｂ）−６を用いた以外は、比較例１と同様にＡ４サイズの筐体成形品を得た。【０１３０】
得られた筐体成形品の特性を表５に示す。【０１３１】
（比較例８）
樹脂（ｂ１）が、「ｊＥＲ８２８」を２０質量部、「ｊＥＲ８３４」を２０質量部、「ｊＥＲ１００１」を２５質量部、（以上、ビスフェノールＡ型エポキシ樹脂、三菱化学社製）、「ｊＥＲ１５４」を３５質量部（フェノールノボラック型エポキシ樹脂、三菱化学社製）、アミン系硬化剤としてＤＩＣＹ７（ジシアンジアミド、三菱化学社製）を４質量部、リン系化合物として“ノーバレッド”１２０（登録商標、平均粒径２５μｍ、リン含有量８５％）を３質量部、硬化促進剤として“オミキュア”（登録商標）２４（２，４−トルエンビス（ジメチルウレア）を５質量部、熱可塑性樹脂として“ビニレック”Ｋ（登録商標）（ポリビニルホルマール、チッソ（株）製）を５質量部からなるエポキシ樹脂組成物、繊維（ｂ２）が連続炭素繊維（炭素繊維織物）である東レ（株）製ＣＯ６３４３である、厚み０．２５ｍｍの炭素繊維織物プリプレグから、３０ｃｍ×３０ｃｍの大きさのシートを５枚切り出し積層した。【０１３２】
東レ（株）製ポリフェニレンスルフィド樹脂“トレリナ”Ｍ２８８８のペレットを用い、メルトブロー法にて作製した不織布基材（密度：１．３４ｇ／ｃｍ３、単繊維径：７．８μｍ、融点２７８℃、目付け：４０ｇ／ｍ２、引張強度：５０ＭＰａ、熱膨張係数：７５×１０−６／℃、厚み：０．２ｍｍ、通気度：１００ｃｍ３／ｃｍ２・Ｓ）を前記のプリプレグシートを５枚積層したものの上に配した積層体を得た。この積層体を平面金型内に挟み、プレス成形装置を用い、熱盤温度が１５０℃となるように設定して成形圧力１．０ＭＰａを保持した状態で加圧した。そして、５分後、金型から取り外して、平面成形品（ｂ）−７を得た。得られた平面成形品（ｂ）−７を２０ｃｍ×５ｃｍの大きさに切り出して繊維強化部材（ｂ）とした。繊維強化部材（ｂ）として（ｂ）−７を用いた以外は、比較例３と同様にＡ４サイズの筐体成形品を得た。得られた筐体成形品の特性を表５に示す。【０１３３】
実施例と比較例の対比から、本発明の態様の電子機器筐体は低ソリ性、寸法精度、耐熱性及び／または吸湿時の寸法精度に優れるとともに、量産性に優れることが明らかであった。【０１３４】
【表１】
2018056433.tif 000002
【０１３５】
【表２】
2018056433.tif 000003
【０１３６】
【表３】
2018056433.tif 000004
【０１３７】
【表４】
2018056433.tif 000005
【０１３８】
【表５】
2018056433.tif 000006
【産業上の利用可能性】
【０１３９】
本発明は、アンテナ性能を維持したまま無線通信性能を低下させず、かつ低ソリ性、寸法精度に優れるとともに、耐熱性及び／または吸湿時の寸法精度と量産性に優れた電子機器筐体に好適に用いられる。
【符号の説明】
【０１４０】
１  樹脂（ｂ１）が、熱硬化性樹脂である場合に、５の領域が含む熱可塑性樹脂
２  樹脂（ｂ１）
３  繊維（ｂ２）
４  樹脂（ｂ１）と繊維（ｂ２）からなる基材層
５  繊維強化部材（ｂ）において表面近傍に配置された熱可塑性樹脂を含有する領域
６  樹脂（ｂ１）が、熱可塑性樹脂である場合の、樹脂（ｂ１）
【図１】
2018056433.tif 000007
【図２】
2018056433.tif 000008
【図３】
2018056433.tif 000009
【国際調査報告】
2018056433.tif 000010
2018056433.tif 000011
2018056433.tif 000012
2018056433.tif 000013